(57)【要約】      （修正有）【課題】ディスプレーなどから発生するＵＶ光による人体への悪影響、物質の損傷、黄変、脆化、変形などの悪影響を減少させる。【解決手段】基板を含む光学フィルムにおいて、該基板の少なくとも一つの表面がＵＶ光を吸収することができる被膜を有する光学フィルムであって、ＵＶ光を吸収することができる被膜が無機微粒子、フッ素樹脂を含む材料からなり、本発明の光学フィルムはＵＶ光を吸収するとともに良好な耐候性を有することを特徴とする。【選択図】なし【特許請求の範囲】
【請求項１】
基板を含む光学フィルムにおいて、該基板の少なくとも一つの表面がＵＶ光を吸収することができる被膜を有することを特徴とする光学フィルム。
【請求項２】
基板が少なくとも一つのポリマー樹脂の層を含む、請求項１記載の光学フィルム。
【請求項３】
ポリマー樹脂がポリエステル樹脂、ポリアクリレート樹脂、ポリオレフィン樹脂、ポリカーボネート樹脂、ポリウレタン樹脂、及びそれらの混合物から成る群から選ばれる、請求項２記載の光学フィルム。
【請求項４】
ＵＶ光を吸収することができる被膜が無機微粒子及びフッ素樹脂を含む、請求項１記載の光学フィルム。
【請求項５】
無機微粒子が酸化亜鉛、二酸化ケイ素、二酸化チタン、アルミナ、硫酸カルシウム、硫酸バリウム、炭酸カルシウム、及びそれらの混合物から成る群から選ばれる請求項４記載の光学フィルム。
【請求項６】
無機微粒子の大きさが１−１００ナノメートルの範囲である、請求項４記載の光学フィルム。
【請求項７】
フッ素樹脂がフルオロオレフィンモノマー及びアルキルビニルエーテルモノマーのコポリマーを含む、請求項４記載の光学フィルム。
【請求項８】
フルオロオレフィンモノマーがクロロエチレン、フッ化ビニリデン、トリフルオロクロロエチレン、テトラフルオロエチレン、ヘキサフルオロプロピレン及びそれらの混合物から成る群から選ばれる、請求項７記載の光学フィルム。
【請求項９】
アルキルビニルエーテルモノマーが直鎖アルキルビニルエーテルモノマー、分岐鎖アルキルビニルエーテルモノマー、環式アルキルビニルエーテル、ヒドロキシアルキルビニルエーテル、及びそれらの混合物から成る群から選ばれる、請求項７記載の光学フィルム。
【請求項１０】
上記アルキルの炭素数が２から１１である、請求項７記載の光学フィルム。
【請求項１１】
被膜が更に硬化剤を含む、請求項１記載の光学フィルム。
【請求項１２】
被膜が更に蛍光剤又はＵＶ光吸収剤又はそれらの混合物を含む、請求項１記載の光学フィルム。
【請求項１３】
ガラス上に抗ＵＶフィルムとして使用される請求項１記載の光学フィルム。
【請求項１４】
ＬＣＤ中でバックライト源用のＵＶ抵抗性反射フィルムとして使用される、請求項１記載の光学フィルム。
【発明の詳細な説明】
【技術分野】
【０００１】
本発明は、基板を含む光学フィルムにおいて、該基板の少なくとも一つの表面がＵＶ光（紫外線）を吸収することができる被膜を有することを特徴とする光学フィルムに関する。本発明の光学フィルムはガラス又は平らなパネルディスプレーに適用でき、良好な耐候性及びＵＶ光を吸収する能力を有する。
【背景技術】
【０００２】
人体はＵＶ光に過剰にさらされると、白内障、皮膚癌、日焼け、及び皮膚の肥厚化を患い得るので、ＵＶ光は人体に多くの悪い影響を与える。
【０００３】
更に、物質が長期間ＵＶ光にさらされると、損傷を受け、そして例えば黄変、脆化、及び変形するであろう。
【０００４】
ＵＶ光により引き起こされる損傷を減少させるために、人々は強力且つ有効なＵＶ光吸収性材料、例えばＵＶ光吸収剤、を探求している。しかしながら、ＵＶ吸収剤は有機物質であり、使用寿命が短くそして毒性が高いという不利点がある。これらの不利点を除くために、ナノメーター規模の無機粒子が最近開発されて、ＵＶ光吸収剤に置き換えられた。
【０００５】
液晶ディスプレー（ＬＣＤ）の像形成は下記の手順を含む：まず、バックライト源からの光源を発射し、光源を偏光器そして次に液晶分子を通過させ、ここで液晶を貫通する光の角度は液晶分子の配列により変えられ、そして次にこれらの光はカラーフィルター及び別の偏光器を通過して前進する。従って、液晶分子を励起する電圧を変えると、最終的に出される光の強度及び色を制御し得、これにより色々な色の陰影の色々な組み合わせが得られる。
【０００６】
バックライト源から放出される光はＵＶ光を含むので、光学フィルム中のポリマー樹脂は黄変する傾向があり、反射効率が弱まりそしてＬＣＤに関連する色差の問題が生じる。
【０００７】
広範の研究の後、ＵＶ光を吸収することができる被膜を有する光学フィルムは、光学フィルムの接着に影響を与えることなくバックライト源からのＵＶ光の殆どを吸収すること、そして更に、着用性と減少した厚さを有する光学フィルムを提供できることが見いだされた。かかる光学フィルムを使用することにより、ＬＣＤの輝度を、関連するデザイン及びモールドを変える必要なく改良し得、従って前に記述した不利点は効果的に取り除かれ得る。
【発明の開示】
【発明が解決しようとする課題】
【０００８】
本発明の主目的は、基板を含む光学フィルムにおいて、該基板の少なくとも一つの表面がＵＶ光を吸収することができる被膜を有することを特徴とする光学フィルムを提供することである。
【課題を解決するための手段】
【０００９】
本発明は、基板を含む光学フィルムにおいて、該基板の少なくとも一つの表面がＵＶ光を吸収することができる被膜を有することを特徴とする光学フィルムを提供する。
【発明を実施するための最良の形態】
【００１０】
本発明で使用する基板は当業者によく知られており、特に限定されず、そして透明、半透明又は不透明であり得る。一般に、該基板は少なくとも一つのポリマー樹脂の層を含む。ポリマー樹脂層は特定の限定に拘束されず、例えばポリエチレン（ＰＥ）又はポリプロピレン（ＰＰ）のようなポリオレフィン樹脂；ポリエチレンテレフタレート（ＰＥＴ）のようなポリエステル樹脂；ポリメチル（メタ）アクリレート（ＰＭＭＡ）のようなポリアクリレート樹脂；ポリカーボネート樹脂；ポリウレタン樹脂、又はそれらの混合物の層であり得るが、これらに限定されない。本発明の好ましい態様によると、本発明の光学フィルムはポリエステル樹脂基板、好ましくはポリエチレンテレフタレートを含む。該基板は場合によっては当業者に知られた無機材料、例えば酸化亜鉛、二酸化ケイ素、二酸化チタン、アルミナ、硫酸カルシウム、硫酸バリウム、炭酸カルシウム又はそれらの混合物を含む。本発明で使用される基板は一つ又はそれ以上の層がかかる無機材料を含む単層又は多重層であることができる。特に、中間層がかかる無機材料を含む３層基板が本発明で使用し得る。
【００１１】
本発明の光学フィルムに使用される被膜はＵＶ光を吸収することができ、そして無機微粒子及びフッ素樹脂を含む。
【００１２】
本発明の光学フィルムで使用するのに適した無機微粒子は、ＵＶ光を吸収することができるものであれば特定の限定がなく、例えば酸化亜鉛、二酸化ケイ素、二酸化チタン、アルミナ、硫酸カルシウム、硫酸バリウム、炭酸カルシウム又はそれらの混合物であり得るが、これらに限定されない。上記無機微粒子の大きさは通常１−１００ナノメートル、好ましくは２０−５０ナノメートルである。
【００１３】
本発明の被膜中の無機微粒子の量は、被膜の全重量を基準として０．０１−２０重量％、好ましくは１−５重量％である。
【００１４】
本発明に使用される被膜のフッ素樹脂は当業者によく知られ、特定の限定はなく、好ましくはフルオロオレフィンモノマーとアルキルビニルエーテルモノマーのコポリマー、更に好ましくはトリフルオロクロロエチレンの第４級コポリマーである。
【００１５】
本発明に使用されるフッ素樹脂を形成するのに有用なフルオロオレフィンモノマーは当業者によく知られており、例えばクロロエチレン、フッ化ビニリデン、トリフルオロクロロエチレン、テトラフルオロエチレン、ヘキサフルオロプロピレン、又はこれらの混合物を含むが、これらに限定されず、好ましくはトリフルオロクロロエチレンである。
【００１６】
本発明に使用されるフッ素樹脂を形成するのに有用なアルキルビニルエーテルモノマーは特定の限定に拘束されず、直鎖アルキルビニルエーテルモノマー、分岐鎖アルキルビニルエーテルモノマー、環式アルキルビニルエーテルモノマー、及びヒドロキシルアルキルビニルエーテルモノマー、並びにこれらの混合物から成る群から選ぶことができる。好ましくはアルキルビニルエーテル中のアルキルは２ないし１１個の炭素原子を有する。
【００１７】
本発明の光学フィルム中のフッ素樹脂の量は、被膜の全重量を基準として９９．９９−７０重量％、好ましくは９９−９０重量％である。
【００１８】
本発明の光学フィルムの被膜は、分子間の化学結合によって結合剤と架橋結合を形成するように、場合によっては硬化剤を含んでもよい。
【００１９】
本発明に適した硬化剤の種類は当業者によく知られており、例えばポリイソシアネートである。本発明の光学フィルム中の硬化剤の量は、被膜の全重量を基準として０−２０重量％、好ましくは５−１０重量％の範囲である。
【００２０】
本発明の光学フィルムは場合によっては当業者によく知られた添加剤、例えば蛍光剤又はＵＶ光吸収剤又はそれらの混合物を含んでもよい。
【００２１】
本発明の光学フィルムの表面上の被膜に有用なＵＶ光吸収剤の種類は、例えばベンゾトリアゾール、ベンゾトリアジン、ベンゾフェノン、及びサリチル酸誘導体を含み、これらは当業者によく知られている。
【００２２】
本発明の光学フィルムの表面上の被膜に有用な蛍光剤は当業者によく知られており、特定の限定はなく、ベンゾオキサゾール、ベンズイミダゾール、及びジフェニルエチレンビストリアジンを含む有機材料；又は硫化亜鉛のような無機材料であり得るが、これらに限定されない。
【００２３】
本発明の光学フィルムは通常の健造物及び自動車のガラスに使用して良好なＵＶ光抵抗性を与えることができる。本発明の光学フィルムはまた、ＬＣＤのバックライト源のための反射フィルムとして使用して輝度を増加させることもできる。更に、該光学フィルムは良好な耐候性を有しそしてＵＶ光を吸収することができ、これによりＬＣＤの効能を向上させる。
【実施例】
【００２４】
下記の実施例は単に本発明を例示するためのもので、本発明の範囲を限定するものではない。従って、本発明の精神から逸脱することなく当業者がなす種々の変更及び修正は本発明で意図されている。
【００２５】
実施例１
メチルエチルケトン及びトルエンそれぞれ４５ｇをフッ素樹脂（ｅｔｅｒｆｌｏｎ４１０１、エターナル）（固体含量約６０％）１２６．６ｇに加えた。混合物を（１０００ｒｐｍで）撹拌した。次に、３５ｎｍ酸化亜鉛／硫酸バリウムを合計３ｇ及び硬化剤（ｄｅｓｍｏｄｕｒ３３９０、ベーヤー）１８．４ｇを順次加えて、被覆材料（固体含量４０％）２５０．０ｇを形成し、それを次にＵＸ−１５０（帝人）基板上に被覆した。乾燥後、１０μｍの被覆フィルムが得られた。７日間置いた後、該フィルムに対して耐候性試験を（キュー−パネル社からのＱＵＶ耐候性テスターを使用して）行った。試験結果を下記の表１に示す。
【００２６】
実施例２
実施例１の手順を、基板ＵＸ−１５０（帝人）を基板Ｅ６０Ｌ（東レ）で置き換える以外は繰り返した。試験結果を下記の表１に示す。
【００２７】
比較例１
ＵＶ光を吸収することができる被膜のない基板ＵＸ−１５０（帝人）を直接、（キュー−パネル社からのＱＵＶ耐候性テスターを使用する）耐候性試験に付した。試験結果を下記の表１に示す。
【００２８】
比較例２
実施例１の手順を、基板ＵＸ−１５０（帝人）を基板Ｅ６０Ｌ（東レ）で置き換える以外は繰り返した。試験結果を下記の表１に示す。
【００２９】
【表１】
2006018255.tif 000002
【００３０】
実施例１と比較例１、及び実施例２と比較例２の結果を比較すると、表面にＵＶ光を吸収することができる被膜を有する基板は黄変に対して良好な耐性を示し、従って良好なＵＶ光抵抗性を有することが示される。
【外国語明細書】
2006018255.tif 000003
2006018255.tif 000004
2006018255.tif 000005
2006018255.tif 000006
2006018255.tif 000007
2006018255.tif 000008
2006018255.tif 000009
2006018255.tif 000010
2006018255.tif 000011
2006018255.tif 000012